Vitrage feuilleté (1000) comprenant - une première feuille (1001) de verre ; - une deuxième feuille (1002) de verre ; - un intercalaire (1003) de feuilletage en contact adhésif avec la première feuille (1001) de verre extérieur et la deuxième feuille (1002) de verre intérieur ; - un revêtement fonctionnel (1004) de couches minces disposé sur la deuxième feuille (1002) de verre et comprenant, en partant de la deuxième feuille (1002) de verre, un premier module diélectrique (2001), une couche fonctionnelle métallique (2002) et un deuxième module diélectrique (2003), ladite couche fonctionnelle métallique (2002) étant située entre le premier module diélectrique (2001) et le deuxième module diélectrique (2003) ; caractérisé en ce que - le premier module diélectrique (2001) et/ou le deuxième module diélectrique (2003) comprennent une couche d’oxyde de tungstène (2004a, 2004b) et en ce que - l’oxyde de tungstène comprend au moins un élément dopant sélectionné parmi les éléments chimiques du groupe 1 selon la nomenclature de l’IUPAC. Vitrage feuilleté selon la revendication 1, tel que l’indice de réfraction optique de la couche d’oxyde de tungstène (2004a, 2004b) est décroissant monotone avec la longueur d’onde à partir d’une valeur maximale supérieure à 2,4 à 350nm jusqu’à une valeur minimale entre 600nm et 1400nm de sorte que la différence entre la valeur maximale et la valeur minimale est supérieure à 0,8, de préférence à 1,0, voire à 1,4. Vitrage feuilleté selon l’une quelconque des revendications 1 à 2, tel que le coefficient d’extinction optique de la couche d’oxyde de tungstène (2004a, 2004b) est inférieur à 0,2, voire 0,1 à 500nm et inférieur à 2, voire 1,5 à 1200nm. Vitrage feuilleté selon l’une quelconque des revendications 1 à 3, tel que la couche d’oxyde de tungstène (2004a, 2004b) comprend l’élément dopant ou plusieurs éléments dopants dans des proportions telles que le rapport molaire dudit élément sur le tungstène ou la somme des rapports molaires de chaque élément sur le tungstène est compris entre 0,01 et 0,4, de préférence entre 0,01 et 0,2, voire entre 0,01 et 0,1. Vitrage feuilleté selon l’une quelconque des revendications 1 à 4, tel que la couche d’oxyde de tungstène (2004a, 2004b) comprend au moins un élément dopant sélectionné parmi l’hydrogène, le lithium, le sodium, le potassium et le césium. Vitrage feuilleté selon la revendication 5, tel que la couche d’oxyde de tungstène (2004a, 2004b) comprend le césium comme élément dopant, et le rapport molaire du césium sur le tungstène est compris entre 0,01 et 0,4, de préférence entre 0,01 et 0,2. Vitrage feuilleté selon l’une quelconque des revendications 1 à 6, tel que l’épaisseur physique de la couche d’oxyde de tungstène (2004a, 2004b) est comprise entre 2nm et 50nm, en particulier entre 5nm et 30 nm, de préférence entre 5nm et 20 nm. Vitrage feuilleté selon l’une quelconque des revendications 1 à 7, tel que le premier module diélectrique (2001) et/ou le deuxième module diélectrique (2002) comprennent une ou plusieurs couches d’indice de réfraction inférieure à 2,45 à 550nm. Vitrage feuilleté selon l’une quelconque des revendications 1 à 8, tel que le revêtement fonctionnel (1004) de couches minces comprend en outre une surcouche métallique de blocage, de préférence à base d’alliage nickel et chrome, située au-dessus et en contact de la couche fonctionnelle métallique et/ou une sous-couche métallique de blocage, de préférence à base d’alliage nickel et chrome, située en-dessous et en contact de la couche fonctionnelle métallique. Vitrage feuilleté selon l’une quelconque des revendications 1 à 9, tel que le premier module diélectrique (2001) et/ou le deuxième module diélectrique (2002) comprennent une couche à base d’oxyde mixte d’indium et d’étain, d’oxyde mixte d’indium et de zinc, d’oxyde d’étain dopé au fluor, d’oxyde de zinc dopé à l’aluminium, d’oxyde de zinc dopé au gallium, d’oxyde d’étain dopé à l’antimoine et/ou d’oxyde de titane dopé au nobium. Vitrage selon la revendication 10, tel que l’épaisseur de de ladite couche est comprise entre 50nm et 100 nm. Vitrage feuilleté selon l’une quelconque des revendications 1 à 11, tel que la couche fonctionnelle métallique (2002) est à base d’argent. Dispositif de projection (3000) pour affichage tête haute comprenant : - un vitrage feuilleté (1000) selon l’une quelconque des revendications 1 à 12 ; - un projecteur tête haute (3001) configuré pour émettre un rayonnement électromagnétique (3002) sur au moins une zone (3003) du vitrage feuilleté (1001), le rayonnement électromagnétique étant au moins partiellement polarisé selon une polarisation p. Utilisation d’un vitrage feuilleté (1000) selon l’une quelconque des revendications 1 à 12 pour un affichage tête haute dans un véhicule terrestre, marin ou aérien, de préférence dans un véhicule automobile, un véhicule ferroviaire, un avion ou un bateau, en particulier une voiture particulière ou un camion. Procédé de fabrication d’un vitrage feuilleté (1000) selon l’une quelconque de revendications 1 à 12, tel que la couche d’oxyde de tungstène (2004a, 2004b) est déposée par une méthode de pulvérisation cathodique magnétron à l’aide d’une cible en oxyde de tungstène dopé l’aide d’un élément chimique choisi parmi les éléments chimiques du groupe 1 selon la nomenclature de l’IUPAC.